(57)【要約】【課題】本発明は、耐摩耗性に優れ、かつ、高温環境下で使用できる耐熱摺動性保護テープ、当該耐熱摺動性保護テープで被覆されてなる被覆電線、被覆ワイヤー、並びに、当該被覆電線及び／又は被覆ワイヤーを備えたケーブル類保護案内装置を提供することを目的とする。【解決手段】本発明は、基材及び粘着剤層を有する耐熱摺動性保護テープであって、前記基材がポリエーテルエーテルケトンフィルムからなることを特徴とする耐熱摺動性保護テープである。【選択図】図１
2013179824.tif 000002
【特許請求の範囲】
【請求項１】
基材及び粘着剤層を有する耐熱摺動性保護テープであって、
前記基材がポリエーテルエーテルケトンフィルムからなることを特徴とする耐熱摺動性保護テープ。
【請求項２】
粘着剤層が、シリコーン系粘着剤層である請求項１に記載の耐熱摺動性保護テープ。
【請求項３】
請求項１又は２に記載の耐熱摺動性保護テープを電線に被覆してなる被覆電線。
【請求項４】
請求項１又は２に記載の耐熱摺動性保護テープをワイヤーに被覆してなる被覆ワイヤー。
【請求項５】
請求項３に記載の被覆電線及び／又は請求項４に記載の被覆ワイヤーを備えたケーブル類保護案内装置。
【発明の詳細な説明】
【技術分野】
【０００１】
本発明は、電線、電気ケーブル、ワイヤー等に使用される摺動性保護テープ、当該耐熱摺動性保護テープで被覆されてなる被覆電線、被覆ワイヤー、並びに、被覆電線及び／又は被覆ワイヤーを備えたケーブル類保護案内装置に関する。
【背景技術】
【０００２】
半導体製造装置や自動車車両用ドア開閉装置などの可動部と静止部とを接続し、電気信号の伝達や供給を行う電気ケーブルの外皮や圧力液体や圧力気体を供給するホースのようなワイヤー類を摩耗から保護する摺動性保護テープとして、ポリテトラフルオロエチレン（以下、ＰＴＦＥとする）等の耐熱性、摺動性に優れた材料からなるテープが使用されている。
【０００３】
このような摺動性保護テープとして、具体的には、ＰＴＦＥ含浸ガラスクロス基材とシリコーン系粘着剤からなるＰＴＦＥ粘着テープ（例えば、非特許文献１参照）、超高分子量ポリエチレン（以下、ＵＨＭＷＰＥとする）からなるＵＨＭＷＰＥテープ（例えば、特許文献１参照）等が知られている。
【０００４】
しかしながら前記ＰＴＦＥ粘着テープでは、摩耗によって摩耗粉汚染が生じるという問題があり、前記ＵＨＭＷＰＥテープでは８０℃以上の高温環境下で使用できないという問題があった。
【先行技術文献】
【特許文献】
【０００５】
【特許文献１】特開平９−８２１３９号公報
【非特許文献】
【０００６】
【非特許文献１】日東電工（株）ホームページの製品情報＜ｈｔｔｐ：／／ｗｗｗ.ｎｉｔｔｏ.ｃｏ.ｊｐ/ｐｒｏｄｕｃｔ/ｉｎｄｕｓｔｒｙ/ｉｎｄｕｓｔｒｉａｌ/ｎｉｔｏｆｌｏｎ/ｆｉｌｍ/ｉｎｄｅｘ.ｈｔｍｌ＞（２０１２年１月５日閲覧）
【発明の概要】
【発明が解決しようとする課題】
【０００７】
本発明は、耐摩耗性に優れ、かつ、高温環境下で使用できる耐熱摺動性保護テープ、当該耐熱摺動性保護テープで被覆されてなる被覆電線、被覆ワイヤー、並びに、当該被覆電線及び／又は被覆ワイヤーを備えたケーブル類保護案内装置を提供することを目的とする。
【課題を解決するための手段】
【０００８】
上記問題点に鑑み、鋭意検討の結果、基材及び粘着剤層を有する耐熱摺動性保護テープであって、前記基材がポリエーテルエーテルケトン（ＰＥＥＫ）フィルムからなることを特徴とする耐熱摺動性保護テープとすることで、耐摩耗性に優れ、高温環境下で使用できることを見出したものである。
【０００９】
すなわち、本発明は、基材及び粘着剤層を有する耐熱摺動性保護テープであって、前記基材がＰＥＥＫフィルムからなることを特徴とする耐熱摺動性保護テープに関する。
【００１０】
粘着剤層が、シリコーン系粘着剤層であることが好ましい。
【００１１】
また、本発明は、前記耐熱摺動性保護テープを電線に被覆してなる被覆電線、耐熱摺動性保護テープをワイヤーに被覆してなる被覆ワイヤー、及び、前記被覆電線及び／又は被覆ワイヤーを備えたケーブル類保護案内装置に関するものでもある。
【発明の効果】
【００１２】
本発明の耐熱摺動性保護テープは、ＰＥＥＫフィルムからなる基材及び粘着剤層を備えることにより、耐摩耗性に優れ、高温環境下であっても使用できるものであり、半導体装置や自動車等の可動ケーブル類の摩耗を保護することができる。また、本発明の耐熱摺動性保護テープを電線やワイヤーに被覆してなる被覆電線、被覆ワイヤーは、摺動性に優れるため、ケーブル類保護案内装置等に実装して用いた際に異音が発生することがなく、実用に適しているものである。
【図面の簡単な説明】
【００１３】
【図１】実施例における被覆方法を示す模式図である。
【図２】被覆電線の摩耗粉評価で用いるケーブル類保護案内装置を示す模式図である。
【発明を実施するための形態】
【００１４】
本発明の耐熱摺動性保護テープは、ＰＥＥＫフィルムからなる基材、及び、粘着剤層を有するものである。本発明においては、ＰＥＥＫフィルムを使用することにより、耐摩耗性、耐熱性に優れる保護テープとすることができる。さらに、ＰＥＥＫフィルムを使用した本発明の耐熱摺動性保護テープを電線やワイヤーに被覆してなる被覆電線、被覆ワイヤーは、ケーブル類保護案内装置等に実装して用いた際に異音が発生することがないため、実用に適しているものである。
【００１５】
ＰＥＥＫフィルムの厚さは、特に限定されるものではないが、５〜５００μｍであることが好ましく、１０〜３００μｍであることがより好ましく、１２〜１００μｍであることが特に好ましい。ＰＥＥＫフィルムの厚さが前記範囲内であることにより、テープ強度と柔軟性が維持できるため好ましい。
【００１６】
ＰＥＥＫフィルムとしては、例えば、住友ベークライト（株）製のスミライトＦＳ１１００Ｃ、ビクトレックス社製のＡＰＴＩＶ  ｆｉｌｍ１０００シリーズ等を用いることができる。
【００１７】
粘着剤層は、例えば、シリコーン系粘着剤、アクリル系粘着剤、ゴム系粘着剤、ポリウレタン系粘着剤、ポリエーテル系粘着剤などの公知の粘着剤を基材上に塗布することで形成することができる。また、フィルム状の粘着剤層を予め形成し、当該フィルム状粘着剤層を基材上に積層することもできる。これらの中でも、耐熱性及び基材との接着性の観点から、シリコーン系粘着剤が好ましい。
【００１８】
本発明で用いるシリコーン系粘着剤としては、東レダウコーニング（株）製のＳＨ４２８０ＰＳＡ、信越化学工業（株）製のＫＲ−１００等を挙げることができる。
【００１９】
粘着剤層の厚さは、特に限定されるものではないが、５〜５００μｍであることが好ましく、１０〜３００μｍであることがより好ましく、１０〜８０μｍであることが特に好ましい。粘着剤層の厚さが前記範囲内であることにより、粘着力と柔軟性が維持できるため好ましい。
【００２０】
本発明の耐熱摺動性保護テープは、前記ＰＥＥＫフィルム及び粘着剤層を有するものであるが、なかでも、ＰＥＥＫフィルムとシリコーン系粘着剤層を有するものが好ましい。さらに、本発明の効果を損なわない範囲でその他の層を適宜設けることができる。その他の層としては、例えば、金属蒸着や金属箔による電磁波シールド層や、顔料・染料による着色層等を挙げることができる。
【００２１】
本発明の耐熱摺動性保護テープの製造方法は、特に限定されるものではないが、ＰＥＥＫフィルムの片面に粘着剤を塗布し、乾燥することにより得ることができる。塗布方法及び乾燥方法としては、通常の方法を採用することができる。
【００２２】
本発明の耐熱摺動性保護テープは、ＰＥＥＫフィルムを含む基材及び粘着剤層を備えることにより、耐摩耗性に優れ、高温環境下であっても使用できるものであり、半導体装置や自動車等の可動ケーブル類の摩耗を保護することができる。
【００２３】
また、本発明の前記耐熱摺動性保護テープを電線に被覆してなる被覆電線や、圧力液体や圧力気体を供給するホース等のワイヤー類に被覆してなる被覆ワイヤーは、耐摩耗性に優れ、高温環境下であっても使用できるものである。
【００２４】
被覆電線の具体例としては、例えば、図１に示すように、電線２を耐熱摺動性保護テープ１で被覆したものを挙げられる。被覆される電線の本数は、１本でもよく、複数の電線を耐熱摺動性保護テープ１で被覆してもよい。また、電線としては、単芯電線であってもよく、図１に示すような多芯電線であってもよい。
【００２５】
さらに、本発明は、前記被覆電線や被覆ワイヤーを備えるケーブル類保護案内装置を提供することができる。ケーブル類保護案内装置としては、公知のものを使用することができ、例えば、エナジーチェーン（イグス製）、ケーブルベア（登録商標）（（株）椿本チエイン製）等を挙げることができる。
【実施例】
【００２６】
以下に、本発明を実施例をあげて説明するが、本発明は下記の実施例に制限されるものではない。
【００２７】
（実施例１）
厚さ５０μｍのＰＥＥＫフィルム（住友ベークライト（株）製、スミライトＦＳ１１００Ｃ）の片面に、シリコーン粘着剤（東レダウコーニング（株）製、ＳＨ４２８０ＰＳＡ）をトルエンでベース濃度３３重量％に調製した粘着剤液を１００μｍ厚さで塗布し、乾燥させて厚さ３０μｍの粘着剤層を有する耐熱摺動性保護テープを得た。得られた耐熱摺動性保護テープを用いて、耐熱電線（（株）フジクラ社製、小勢力回路用耐熱電線：ＨＰ（３心）外径５．５φ）３本を図１の通り被覆して被覆電線を得た。
【００２８】
（比較例１）
耐熱摺動性保護テープに代えて、市販の総厚さ９０μｍのポリイミド粘着テープ（日東電工（株）製、Ｎｏ．３６０ＵＬ、ポリイミドフィルム（５０μｍ）上にシリコーン系粘着剤層を有する）を用いた以外は実施例１と同様にして被覆電線を得た。
【００２９】
（比較例２）
耐熱摺動性保護テープに代えて、市販の総厚さ８０μｍのフッ素樹脂粘着テープ（日東電工（株）製、Ｎｏ．９０３ＵＬ、ＰＴＦＥ基材（５０μｍ）上にシリコーン系粘着剤層を有する）を用いた以外は実施例１と同様にして被覆電線を得た。
【００３０】
（比較例３）
耐熱摺動性保護テープに代えて、市販の総厚さ１６０μｍのＵＨＭＷＰＥ粘着テープ（日東電工（株）製、Ｎｏ．４４３０、ＵＨＭＷＰＥフィルム（１３０μｍ）上に、アクリル系粘着剤層を有する）を用いた以外は実施例１と同様にして被覆電線を得た。
【００３１】
実施例１で得られた耐熱摺動性保護テープ及び比較例１〜３で用いた市販のテープについてテープ特性を評価し、実施例１、比較例１〜３で得られた被覆電線について摩耗粉評価を行った。
【００３２】
＜テープ特性＞
（テーバー摩耗量）
テーバー摩耗試験機（東洋精機（株）製、５１３０ＡＢＲＡＳＥＲ、磨耗輪ＣＳ−１７、荷重１０００ｇ、回転数１０００回）を用いて、ＪＩＳ  Ｋ７２０４に準じて、テーバー摩耗量を測定した。
【００３３】
（粘着力）
粘着力は、常温下で２ｋｇローラー１往復により、各テープをＳＵＳ板に圧着し、２５℃で１時間放置後に、テンシロン試験機（ＲＴＣ−１３１０Ａ、（株）オリエンテック製）を用いて、ＪＩＳ  Ｃ  ２１０７に準じて、２５℃雰囲気で引張速度３００ｍｍ/ｍｉｎ、剥離角度１８０度で引きはがし、粘着力を測定した（２５℃粘着力）。また、ＳＵＳ板に圧着して２５℃で１時間放置後、１５０℃雰囲気で同様の方法にて粘着力を測定した（１５０℃粘着力）。
【００３４】
＜被覆電線の摩耗粉評価＞
実施例１及び比較例１〜３で得られた電線を図２に示すケーブル類保護案内装置３（製品名：スチールケーブルベア（登録商標）ＴＫＦ０５５、製造元：（株）椿本チエイン）のケーブル固定端４で固定して、実装した（曲げ半径５は、６０ｍｍ）。雰囲気温度１５０℃において、移動速度８０ｍ/ｍｉｎ、移動距離２ｍ、反復回数１０００回で移動体６を移動させ、その際の摩耗粉の有無を確認した。摩耗粉が発生した場合を×、摩耗粉が発生しなかった場合を○として、表１に示す。
【００３５】
＜被覆電線の異音評価＞
実施例１及び比較例１〜３で得られた電線を図２に示すケーブル類保護案内装置３（製品名：スチールケーブルベア（登録商標）ＴＫＦ０５５、製造元：（株）椿本チエイン）のケーブル固定端４で固定して、実装した（曲げ半径５は、６０ｍｍ）。雰囲気温度１５０℃において、移動速度８０ｍ/ｍｉｎ、移動距離２ｍ、反復回数１０００回で移動体６を移動させ、その際の異音の有無を確認した。異音が発生した場合を×、異音が発生しなかった場合を○として、表１に示す。
【００３６】
【表１】
2013179824.tif 000003
【００３７】
上記の実施例からも明らかなように、本発明の耐熱摺動性保護テープは、耐熱性、耐摩耗性に優れており、当該耐熱摺動性保護テープで被覆した被覆電線は、高温雰囲気においても摩耗粉・異音が発生しないものであり、その工業的価値は大きいものである。
【符号の説明】
【００３８】
１    耐熱摺動性保護テープ
２    電線
３    ケーブル類保護案内装置
４    ケーブル固定端
５    曲げ半径（Ｒ＝６０ｍｍ）
６    移動体
【図１】
2013179824.tif 000004
【図２】
2013179824.tif 000005